(57)【要約】【課題】  スライスにより厚みムラが小さく、表面性の良好な発泡フィルムを収率よく得ることのできる切削加工用スチレン系樹脂粒子発泡成形体を提供すること。【解決手段】  発泡性スチレン系樹脂粒子から得られる、アクリロニトリルを５重量％以上５０重量％以下含有するスチレン系樹脂粒子発泡成形体において、密度が１００ｋｇ／ｍ３以上５００ｋｇ／ｍ３以下であり、スチレン系樹脂粒子発泡成形体内部に、粒子状の未発泡部位が存在しないことを特徴とする切削加工用スチレン系樹脂粒子発泡成形体。【選択図】なし【特許請求の範囲】
【請求項１】
発泡性スチレン系樹脂粒子から得られる、アクリロニトリルを５重量％以上５０重量％以下含有するスチレン系樹脂粒子発泡成形体において、密度が１００ｋｇ／ｍ３以上５００ｋｇ／ｍ３以下であり、スチレン系樹脂粒子発泡成形体内部に、粒子状の未発泡部位が存在しないことを特徴とする切削加工用スチレン系樹脂粒子発泡成形体。
【請求項２】
発泡性スチレン系樹脂粒子が、ＪＩＳ  Ｚ８８０１に基づく呼び寸法５００μｍの網ふるいを通過する粒子であることを特徴とする、請求項１記載の切削加工用スチレン系樹脂粒子発泡成形体。
【発明の詳細な説明】
【技術分野】
【０００１】
本発明は、スチレン系樹脂粒子発泡成形体に関する。
【背景技術】
【０００２】
スチレン系樹脂粒子発泡成形体は、軽量で剛性が高く、特にα−メチルスチレンを含むスチレン系樹脂粒子発泡成形体は耐熱性が高いことから、部品トレーや高温配管などに幅広く使用されている。しかしながら、耐熱性を高めるべくα−メチルスチレンを多く配合すると、重合転化率が低下して残存モノマーが増加する傾向があることから、特許文献１にはアクリロニトリルの共重合により重合転化率を高めることが開示されている（特許文献１）。
【０００３】
一方、発泡成形体をスライス等切削加工することにより、携帯電話などの移動通信端末の部材に好適に利用しうる、軽量かつ肉薄で圧縮強度の高い発泡フィルムを得ることができる。しかしながら、アクリロニトリルを含むスチレン系樹脂粒子発泡成形体をスライスすると、厚みムラを形成する場合があり、良好な発泡フィルムを収率よく得ることが困難であることが判明した。
【先行技術文献】
【特許文献】
【０００４】
【特許文献１】特開昭５９−２０４６２９号公報
【発明の概要】
【発明が解決しようとする課題】
【０００５】
本発明は、スライスにより厚みムラが小さく、表面性の良好な発泡フィルムを収率よく得ることのできる切削加工用スチレン系樹脂粒子発泡成形体を提供することを目的とする。
【課題を解決するための手段】
【０００６】
本発明者らは、前記課題の解決のため鋭意研究を行った結果、アクリロニトリルを共重合したスチレン系樹脂粒子は、耐溶剤性が高く発泡剤が樹脂粒子の中心まで含浸しにくいため、発泡成形後も発泡粒子中心部に未発泡部位（以後、硬芯と称する）の存在する場合があることがわかった。このような硬芯の存在は、部品トレーや高温配管などといった発泡成形体をそのまま使用するような従来の用途においては、全く問題となっていなかったものである。特に、発泡剤の含浸量の少ない高密度（低発泡倍率）の発泡成形体において、硬芯の存在は顕著であった。そして、この未発泡部位があることで、硬芯部は他の発泡部より硬度が高く刃で切り難いため、硬芯周辺で肉厚で突起状に厚みムラを形成する場合があることを見出した。
【０００７】
そこで、本発明者は、高耐熱でかつ残存モノマーが少ない、アクリロニトリルを含有するスチレン系樹脂粒子発泡成形体であっても、発泡成形体の内部に硬芯が存在しないスチレン系樹脂粒子発泡成形体とすることにより、切削加工に好適なスチレン系樹脂粒子発泡成形体となることを見出した。
【０００８】
すなわち本発明は、発泡性スチレン系樹脂粒子から得られる、アクリロニトリルを５重量％以上５０重量％以下含有するスチレン系樹脂粒子発泡成形体において、密度が１００ｋｇ／ｍ３以上５００ｋｇ／ｍ３以下であり、スチレン系樹脂粒子発泡成形体内部に、粒子状の未発泡部位が存在しないことを特徴とする切削加工用スチレン系樹脂粒子発泡成形体に関する。
【０００９】
好ましい態様としては、発泡性スチレン系樹脂粒子が、ＪＩＳ  Ｚ８８０１に基づく呼び寸法５００μｍの網ふるいを通過する粒子であることを特徴とする、請求項１記載の切削加工用スチレン系樹脂粒子発泡成形体に関する。
【発明の効果】
【００１０】
本発明の切削加工用スチレン系樹脂粒子発泡成形体、アクリロニトリルを所定量含有するスチレン系樹脂粒子発泡成形体であるにもかかわらず、硬芯が存在しないことから、スライス等の切削加工により、厚みムラが小さく表面性の良好な発泡フィルムを収率よく得ることができる。
【図面の簡単な説明】
【００１１】
【図１】本発明の実施例１に係るスチレン系樹脂粒子発泡成形体の、切削面の光学顕微鏡写真である。
【図２】本発明の比較例１に係るスチレン系樹脂粒子発泡成形体の、切削面の光学顕微鏡写真である。
【発明を実施するための形態】
【００１２】
本発明における切削加工用スチレン系樹脂粒子発泡成形体は、密度１００ｋｇ／ｍ３以上５００ｋｇ／ｍ３以下であり、好ましくは、１２０ｋｇ／ｍ３以上３００ｋｇ／ｍ３以下である。密度が１００ｋｇ／ｍ３を下回ると、スライスにより得られる発泡フィルムの剛性が不足し、５００ｋｇ／ｍ３を超えると上記発泡フィルムの軽量性が損なわれる。
【００１３】
本発明における切削加工用スチレン系樹脂粒子発泡成形体は、内部に硬芯が存在しないものである。図２に、硬芯を有するスチレン系樹脂粒子発泡成形体をカッターにて切削した際の、切削面の光学顕微鏡写真の一例を示す。亀甲状に見えるのがスチレン系樹脂発泡粒子の融着界面であり、この融着界面の内側に丸く影状に観察されるのが粒子状の未発泡部位である、硬芯である。本発明において硬芯が存在しないとは、発泡粒子が５０個以上観察される切削面において、直径０．２ｍｍ以上の硬芯が発泡粒子５０個中１個以下、好ましくは観察されないことをいう。本発明においてスチレン系樹脂粒子発泡成形体内部に硬芯が存在すると、該スチレン系樹脂粒子発泡成形体をスライス加工により、例えば、厚さ０．１〜１．０ｍｍの発泡フィルムを製造する際に、硬芯部周辺で突起状の厚みムラが発生する。
【００１４】
本発明においてスチレン系樹脂は、５重量％以上５０重量％のアクリロニトリルとスチレン系モノマーを共重合してなる。前記スチレン系モノマーとしては、スチレン、α−メチルスチレン、ジビニルベンゼン、ｐ−メチルスチレン、ｔ−ブチルスチレンなどの１種または２種以上が挙げられる。これらの内、安価でかつ樹脂とした際の耐熱性が高いことから、α−メチルスチレン、またはスチレンとα−メチルスチレンの併用が好ましい。アクリロニトリルの含有量が５％未満では、重合後のスチレン系モノマーの残存が多くなり、５０重量％を越えると発泡剤の含浸量が低下すると共に、スチレン系樹脂粒子発泡成形体中に硬芯が増加する。
【００１５】
本発明におけるスチレン系樹脂のガラス転移温度は１０５℃以上であることが、スライスにより得られる発泡フィルムが、携帯電話などに求められる８５℃環境下においても寸法変化や剛性低下が小さいことから好ましい。
【００１６】
なお、本発明において熱可塑性樹脂のガラス転移温度は、示差走査熱量測定（ＤＳＣ）において、試料１〜１０ｍｇを４０℃から２１０℃まで１０℃／分の速度で昇温し、該温度で５分間保持後、ついで２１０℃から４０℃まで１０℃／分の速度で降温し、当該温度で５分間保持後、再度４０℃から２１０℃まで１０℃／分の速度で昇温したときのチャートにおいて観察される２箇所の屈曲点の中間温度を言う。
【００１７】
さらに、スチレン系モノマーとアクリロニトリルを共重合する工程において、本発明の効果を損なわない範囲で、他のモノマーを配合してもよい。前記他のモノマーとしては、ブタジエン、イソプレン、無水マレイン酸、メタクリル酸、メタクリル酸メチル、などが例示される。
【００１８】
本発明におけるスチレン系樹脂の重合に使用する重合開始剤としては、有機過酸化物を用いるが、１０時間半減期温度が６０℃以上１２０℃以下であることが、重合転化率を高くしやすいことから好ましい。この様な重合開始剤としては、例えば、１，１−ジ（ｔ−ブチルパーオキシ）シクロヘキサン、１，１−ジ（ｔ−ブチルパーオキシ）−３，３，５−トリメチルシクロヘキサン、１，１−ジ（ｔ−ブチルパーオキシ）−２−メチルシクロヘキサン、１，１−ジ（ｔ−ヘキシルパーオキシ）−３，３，５−トリメチルシクロヘキサン、ジ（ｔ−ブチルパーオキシ）ヘキサハイドロテレフタレート、２，５−ジメチル−２，５−ジ（２−エチルヘキサノニルパーオキシ）ヘキサン、ジ（ｔ−ブチルパーオキシイソプロピル）ベンゼン、ジベンゾイルパーオキサイド、ｔ−ブチルパーオキシイソプロピルモノカーボネート、ｔ−ブチルパーオキシベンゾエート、２，２−ジ（ｔ−ブチルパーオキシ）ヘキサン、等が挙げられる。これらは１種でも２種以上で用いてもよく、また他の重合開始剤を併用しても良い。
【００１９】
本発明におけるスチレン系樹脂の重合方法としては、塊状重合、懸濁重合、乳化重合など公知の方法が挙げられる。これらの内、重合後に再度粒子化することなくスチレン系樹脂粒子が得られ、発泡剤を含浸して発泡性スチレン系樹脂粒子とし得ることから、懸濁重合が好ましい。
【００２０】
上記懸濁重合の方法としては、例えば、前記スチレン系モノマー及びアクリロニトリルを、燐酸カルシウム、ハイドロキシアパタイト、ピロリン酸マグネシウムなどの難水溶性無機塩や、α−オレフィンスルフォン酸ソーダ、ドデシルベンゼンスルフォン酸ソーダなどのアニオン性界面活性剤を併用して水中に分散させ、重合開始剤などを加えて加熱することによりスチレン系樹脂粒子を得ることができる。
【００２１】
本発明において使用する発泡性スチレン系樹脂粒子は、スチレン系樹脂粒子に発泡剤を含浸させたものである。
【００２２】
本発明においてスチレン系樹脂粒子に発泡剤を含浸させる方法としては、スチレン系樹脂粒子を水中に分散させた状態で発泡剤を加える、スチレン系樹脂粒子を発泡剤中に浸漬する、押出機内にて溶融したスチレン系樹脂と発泡剤を溶融混練し細孔状のダイから押出しつつ急冷・カッティングを行う、などの方法が挙げられるが、スチレン系樹脂粒子を水中に分散させた状態で発泡剤を加える方法が好ましく、より好ましくは、スチレン系樹脂粒子を懸濁重合により重合する際に、重合の途中、あるいは重合後に発泡剤を含浸させて発泡性スチレン系樹脂粒子を得る方法が、生産性の観点から好ましい。
【００２３】
本発明において使用することの出来る発泡剤としては、プロパン、イソブタン、ノルマルブタン、イソペンタン、ノルマルペンタン、ネオペンタンなど炭素数３以上５以下の炭化水素等の脂肪族炭化水素類、およびジフルオロエタン、テトラフルオロエタンなどのオゾン破壊係数がゼロであるフッ化炭化水素類などの揮発性発泡剤が挙げられる。また、これらの発泡剤を併用することもできる。
【００２４】
発泡剤の使用量としては、スチレン系樹脂粒子１００重量部に対して、好ましくは０．５重量部以上１２重量部以下、更に好ましくは２重量部以上９重量部以下である。
【００２５】
本発明における発泡性スチレン系樹脂粒子の製造方法は、例えば以下のとおりである。所定量の水性懸濁媒体中に所定量のスチレン系モノマー及びアクリロニトリル、重合開始剤、必要に応じてその他添加剤を添加し、所定の温度、好ましくは９０℃以上１００℃未満で一定時間重合し、スチレン系単量体の転化率が８０％から９０％に達した時点で重合工程を完了させる。該重合工程の後、重合温度を所定の温度、好ましくは１００℃以上１２０℃以下に上げ、所定時間熱処理工程を実施することが好ましい。その後、所定の温度まで降温し、発泡剤等を仕込んだ後、再び昇温する。所定の温度、好ましくは１０５℃以上１２０℃以下で一定時間発泡剤含浸工程を実施する。実施後冷却をすると発泡性スチレン系樹脂粒子が得られる。
【００２６】
本発明のスチレン系樹脂粒子発泡成形体において、内部に硬芯を存在させない方法としては、発泡性スチレン系樹脂粒子をふるい分けし小粒径の発泡性スチレン系樹脂粒子のみを使用する、発泡剤を含浸させる工程において温度や圧力を高め、スチレン系樹脂粒子の内部まで発泡剤を含浸させる、などの方法が挙げられる。
【００２７】
しかし、発泡剤を含浸させる工程において温度や圧力を高める方法では、大幅な条件変更が必要であり、設備耐圧の制約や製造サイクルの延長など、工業的な意味において不具合が発生する場合がある。
【００２８】
一方、同じ発泡剤含浸条件下で製造された発泡性スチレン系樹脂粒子の中において小粒径の発泡性スチレン系樹脂粒子は、より樹脂粒子中心部まで発泡剤が含浸されている傾向がある。本発明は、この点に着目したものである。ふるい分けの工程自体はこれまでも工業的に一般になされているため、新たな設備導入等の必要がなく、発泡性スチレン系樹脂粒子のふるい分けし小粒径の発泡性スチレン系樹脂粒子のみを使用することで、硬芯のないスチレン系樹脂粒子発泡成形体を好適に得ることが出来る。
【００２９】
本発明においては、発泡性スチレン系樹脂粒子のふるい分けにＪＩＳ  Ｚ８８０１に基づく呼び寸法５００μｍの網ふるいを使用するのが好ましい。該網ふるいを通過しない粒子を用いると、得られるスチレン系樹脂粒子発泡成形体に硬芯が存在する場合がある。
【００３０】
発泡性スチレン系樹脂粒子の大きさの下限に特に制約はないが、静電気による取扱い難さや粉塵爆発を予防する観点から、呼び寸法３００μｍの網ふるいを用いてふるい分けし、微細な発泡性スチレン系樹脂粒子を除去することが好ましい。
【００３１】
本発明において、上記発泡性スチレン系樹脂粒子から発泡成形体を得る方法は、既知の方法を採用することができる。例えば、発泡性スチレン樹脂粒子を回転攪拌式予備発泡装置で、水蒸気、あるいは水蒸気と空気の混合気体を用いて加熱することにより予備発泡粒子を得、得られた予備発泡粒子を金型内に充填し、水蒸気等を用いて加熱することにより、スチレン系樹脂粒子発泡成形体を得ることができる。なお、スチレン系樹脂粒子発泡成形体の密度は、予備発泡粒子を得る際の加熱条件で容易に調整することができる。
【００３２】
本発明のスチレン系樹脂粒子発泡成形体は、内部に硬芯が存在しないことから、切削加工用として使用することが出来る。特には、スライス加工により、厚さ０．１〜１．０ｍｍの発泡フィルムを、収率よく得ることができる。
【００３３】
前記スライス加工の方法に特に制限はないが、硬芯が無く、表面が滑らかで厚み精度が高い発泡フィルムが得られることから、スチレン系樹脂粒子発泡成形体或いは刃の少なくとも一方を往復運動させ、かつ、往路或いは復路の少なくとも一方の行程においてスチレン系樹脂粒子発泡成形体と刃を摺動させることにより該スチレン系樹脂粒子発泡成形体を間歇的に切削する方法が好ましい。
【実施例】
【００３４】
次に、本発明を実施例に基づいて更に詳細に説明するが、本発明はこれら実施例のみに限定されるものではない。
【００３５】
〈発泡フィルムの評価〉
４５０ｍｍ×３００ｍｍの発泡フィルムについて、発泡フィルムの周辺端部３０ｍｍを除いて切り出す。次いで発泡フィルム表面に突起状の肉厚部位がある場合は該肉厚部以外の場所にて、厚みゲージを用いてランダムに３０箇所で厚みを測定し、算術平均により平均厚みを算出する。発泡フィルム表面に突起状の肉厚部位が無いか、あっても肉厚部位の厚みが平均厚みの１０％以下であれば○、平均厚みの１０％を越える厚みの肉厚部位が存在すれば×と判断した。
【００３６】
（実施例１）
攪拌機付き６Ｌオートクレーブに水９６重量部、第３リン酸カルシウム０．１４重量部、α−オレインスルフォン酸ソーダ０．００３重量部、ジ（ｔ−ブチルパーオキシ）シクロヘキサン０．６重量部、スチレン４０重量部、α−メチルスチレン４０重量部、アクリロニトリル２０重量部を仕込み、攪拌しながら９８℃で４時間重合を行った。その後１１５℃で３時間熱処理を行った後９８℃に冷却し、ノルマルリッチブタン（ノルマル／イソ＝７０／３０）を３部仕込み、１１５℃で３時間重合を行った後に冷却し、発泡性スチレン系樹脂粒子を得た。この発泡性スチレン系樹脂粒子のガラス転移温度は１１０℃であった。
【００３７】
得られた発泡性スチレン系樹脂粒子を、ＪＩＳ  Ｚ８８０１に基づく呼び寸法５００μｍの網ふるいを用いてふるい分けを行ったところ、該網ふるいを通過した発泡性スチレン系樹脂粒子は全粒子の２０重量％だった。
【００３８】
前記網ふるいを通過した発泡性スチレン系樹脂粒子を、回転攪拌式予備発泡装置にてゲージ圧０．０８ＭＰａの蒸気にて加熱して、嵩密度１３０ｋｇ／ｍ３の予備発泡粒子を得た。この予備発泡粒子を、閉塞し得るが密閉し得ない金型に充填し、ゲージ圧０．０８ＭＰａの蒸気にて加熱することにより、４５０ｍｍ×３００ｍｍ×１０ｍｍ、密度１３０ｋｇ／ｍ３の、内部に硬芯の存在しない方形状のスチレン系樹脂粒子発泡成形体を得た。このスチレン系樹脂粒子発泡成形体をカッターにて切削した際の、切削面の光学顕微鏡写真を図１に示す。以下の切削機を用いてこの方形状のスチレン系樹脂粒子発泡成形体を１２回切削し、スチレン系樹脂粒子発泡成形体の表皮部に該当する最初の２回分を除いて、残り１０枚の発泡フィルムを評価したところ、全ての発泡フィルムで突起状の肉厚部位が無い、良好な発泡フィルムが収率よく得られた。
【００３９】
使用した切削機は、レール上を床面に平行に往復運動する架台があり、該架台の下部に発泡体を固定し、上向きに固定された刃の上を発泡体が往復することで切削を行い、切削毎、即ち一往復毎に発泡体が目標切削厚み分下がってくることで連続的に切削を行う構成の木材加工用切削機である。本実施例では目標厚みを０．５ｍｍとした。また切削により得た発泡フィルムは巻癖が強いため、２枚のアルミ板に挟み、１００℃に設定した熱風オーブン中にて１０分加熱後、放冷して平板化を行った。
【００４０】
（比較例１）
実施例１で得た発泡性スチレン系樹脂粒子を網ふるいにてふるい分けしなかった以外は、実施例１と同様にして、４５０ｍｍ×３００ｍｍ×１０ｍｍ、密度１３０ｋｇ／ｍ３の方形状のスチレン系樹脂発泡成形体を得たが、内部には硬芯が５０粒子中５個存在した。このスチレン系樹脂粒子発泡成形体をカッターにて切削した際の、切削面の光学顕微鏡写真を図２に示す。このスチレン系樹脂粒子発泡成形体を実施例１と同様にして切削を行って発泡フィルムを製造したが、１０枚中８枚に平均厚みの１０％を越える厚みの肉厚部位が存在し、良好な発泡フィルムは２枚しか得られなかった。
【００４１】
（比較例２）
実施例１で得た発泡性スチレン系樹脂粒子を、ＪＩＳ  Ｚ８８０１に基づく呼び寸法７１０μｍの網ふるいを用いてふるい分けを行った以外は、実施例１と同様にして、４５０ｍｍ×３００ｍｍ×１０ｍｍ、密度１３０ｋｇ／ｍ３の方形状のスチレン系樹脂粒子発泡成形体を得たが、内部には硬芯が５０粒子中２個存在した。このスチレン系樹脂粒子発泡成形体を実施例１と同様にして切削を行って発泡フィルムを製造したが、１０枚中３枚に平均厚みの１０％を越える厚みの肉厚部位が存在し、良好な発泡フィルムは７枚しか得られなかった。
【００４２】
（実施例２）
使用するモノマーの比率を、スチレン２０重量部、α−メチルスチレン５０重量部、アクリロニトリル３０重量部に変更した以外は実施例１と同様にして、ガラス転移温度１１７℃の発泡性スチレン系樹脂粒子を得、実施例１と同様にして、４５０ｍｍ×３００ｍｍ×１０ｍｍ、密度１３０ｋｇ／ｍ３の、内部に硬芯の存在しない方形状のスチレン系樹脂粒子発泡成形体を得た。このスチレン系樹脂粒子発泡成形体を実施例１と同様にして切削を行い発泡フィルムを製造したところ、１０枚全ての発泡フィルムで突起状の肉厚部位が無い、良好な発泡フィルムが収率よく得られた。
【図１】
2010189535.tif 000002
【図２】
2010189535.tif 000003